본 발명의 반도체 구조체는 제1 측면 및 이 제1 측면에 대향하는 제2 측면을 포함하는 반도체 기판과, 상기 반도체 기판 내에 배치된 방사선 감지 소자와, 상기 반도체 기판의 상기 제1 측면 위에 배치된 층간 절연막(ILD)과, 상기 ILD를 관통하고 상기 반도체 기판 내에 배치되고 상기 ILD 위에 배치된 상호접속 구조체와 결합되도록 구성된 도전성 패드를 포함하며, 상기 도전성 패드의 일부는 상기 반도체 기판에 의해 둘러싸이고, 스텝 높이는 상기 도전성 패드의 일부의 표면과 상기 반도체 기판의 상기 제2 측면에 의해 설정된다.
주어진 문장을 읽고 간략하게 요약해주세요.

문장: 
[ 발명의 명칭 ]
반도체 구조체 및 그 제조 방법SEMICONDUCTOR STRUCTURE AND MANUFACTURING METHOD THEREOF
[ 기술분야 ]
본 출원은 그 전체 내용이 여기에 참조로 포함된, "반도체 구조체 및 그 제조 방법"으로 2015년 1월 9일 출원된 미국 가 특허출원 제62/101,597호의 이익을 주장한다.
[ 배경기술 ]
반도체 소자를 사용하는 전자 장비는 많은 현대적인 응용 사례에 필수적이다. 반도체 이미지 센서는 통상 광을 감지하기 위한 전자 장치에 포함된다. 상보적 금속-산화물-반도체(CMOS) 이미지 센서(CIS)는 디지털 카메라와 휴대 전화기 타메라와 같은 다양한 용도에 널리 사용된다. CMOS 이미지 센서는 통상 화상 요소(화소)의 어레이를 포함한다. 각각의 화소는 광-다이오드, 트랜지스터 또는 캐패시터를 포함한다. 광에 노출시 광-다이오드에는 전기 에너지가 유도된다. 각각의 화소는 해당 화소에 부딪치는 광량에 비례하여 전자를 발생시킨다. 전자는 화소 내의 전압 신호로 변환된 후 다시 디지털 신호로 변환된다.CMOS 이미지 센서는 광로차에 따라 전방-조사(FSI) 이미지 센서와 후방-조사(BSI) 이미지 센서로 구분된다. BSI 이미지 센서가 인기를 끌고 있다. BSI 이미지 센서의 화소는 입사 광에 응답하여 전기 신호를 발생시킨다. 전기 신호의 크기는 각각의 화소가 받은 입사광의 강도에 의존한다. 광은 BSI 이미지 센서의 기판의 후방면에 입사되어, 기판의 전방면에 형성된 유전층 및 상호접속층으로부터 방해없이 광-다이오드를 직격한다. 이러한 직격은 BSI 이미지 센서를 더 광에 감응적으로 되게 한다.그러나, 기술이 발달함에 따라 이미지 센서는 기능성이 커지고 집적된 회로의 양이 많아지면서도 점차적으로 작아지고 있다. BSI 이미지 센서의 제조는 많은 복잡한 단계와 조작을 포함한다. 다른 재료를 갖는 상이한 성분들이 더 많이 포함되므로, BSI 이미지 센서의 제조와 집적 단계의 복잡성이 증대된다. BSI 이미지 센서의 제조의 복잡성의 증대는 낮은 양자 효율(QE), 스트립 라인 결함, 암 전류(dark current), 낮은 전체 우물 용량(FWC), 높은 수율 손실 등의 결함을 야기할 수 있다. BSI 이미지 센서는 재료의 낭비를 더 초래하고 제조 원가를 증가시킬 수 있는 바람직하지 않은 구성으로 제조된다.그러므로, BSI 이미지 센서의 처리 비용 및 시간을 줄이면서도 BSI 이미지 센서의 성능을 향상시키기 위해 BSI 이미지 감지 소자의 구조체 및 제조 방법을 향상시킬 필요가 지속적으로 존재한다.
[ 도면의 간단한 설명 ]
본 발명의 여러 측면들은 첨부 도면을 함께 판독시 다음의 상세한 설명으로부터 가장 잘 이해될 것이다. 산업계에서의 표준 관행에 따라 도면의 다양한 특징부들은 비율대로 작도된 것은 아님을 밝힌다. 실제, 예시된 특징부의 치수는 논의의 명확성을 위해 임의로 증감될 수 있다.도 1은 본 발명의 일부 실시예에 따른 반도체 구조체의 사시도이다.도 2는 도 1의 반도체 구조체의 상면도이다.도 3은 본 발명의 일부 실시예에 따른 반도체 구조체의 사시도이다.도 4는 도 3의 반도체 구조체의 상면도이다.도 5는 본 발명의 일부 실시예에 따른 반도체 구조체의 제조 방법의 흐름도이다.도 6a는 본 발명의 일부 실시예에 따른 반도체 구조체를 포함하는 반도체 웨이퍼의 상면도이다.도 6b는 본 발명의 일부 실시예에 따른 반도체 구조체로서 도 6a의 CC'를 따라 인접한 반도체 구조체의 사시도이다.도 6c는 본 발명의 일부 실시예에 따라 캐리어 기판 상에 뒤집어져 배치된 인접한 반도체 구조체의 사시도이다.도 6d는 본 발명의 일부 실시예에 따라 얇아진 반도체 기판을 갖는 인접한 반도체 구조체의 사시도이다.도 6e는 본 발명의 일부 실시예에 따라 다수의 리세스부를 갖는 인접한 반도체 구조체의 사시도이다.도 6f는 본 발명의 일부 실시예에 따라 다수의 리세스부 내에 배치된 다수의 도전성 패드를 갖는 인접한 반도체 구조체의 사시도이다.도 6g는 본 발명의 일부 실시예에 따라 다수의 컬러 필터와 마이크로 렌즈를 갖는 인접한 반도체 구조체의 사시도이다.도 6h는 본 발명의 일부 실시예에 따라 반도체 웨이퍼로부터 개별화된(singulated) 여러 반도체 구조체의 사시도이다.
[ 발명을 실시하기 위한 구체적인 내용 ]
다음의 설명은 제공된 주제의 여러 가지 다른 특징부의 구현을 위해 예컨대 다수의 상이한 실시예를 제공한다. 본 발명을 단순화하기 위해 구성 성분 및 배열의 특정 예들을 아래에 설명한다. 이들은 물론 단지 여러 가지 예일 뿐이고 한정하고자 의도된 것이 아니다. 예를 들면, 이어지는 설명에서 제2 특징부 상에 제1 특징부의 형성은 제1 및 제2 특징부가 직접 접촉되게 형성되는 실시예를 포함할 수 있고 제1 및 제2 특징부가 직접 접촉되지 않을 수 있게 추가의 특징부가 제1 및 제2 특징부 사이에 형성될 수 있는 실시예도 포함할 수 있다. 추가로, 본 발명은 여러 예에서 참조 번호 및/또는 문자를 반복할 수 있다. 이러한 반복은 단순 및 명료를 위한 것으로 그 자체가 논의되는 다양한 실시예 및/또는 구성 간의 관계를 지시하는 것은 아니다.또한, "아래"(예, beneath, below, lower), "위"(예, above, upper) 등의 공간 관계 용어는 여기서 도면에 예시되는 바와 같이 다른 요소(들) 또는 특징부(들)에 대한 하나의 요소 또는 특징부의 관계를 기술하기 위해 설명의 용이성을 위해 사용될 수 있다. 공간 관계 용어는 도면에 표현된 배향 외에도 사용 중 또는 작동 중인 소자의 다른 배향을 포함하도록 의도된 것이다. 장치가 달리 배향될 수 있으며(90도 회전 또는 다른 배향), 여기 사용되는 공간 관계 기술어도 그에 따라 유사하게 해석될 수 있다.후방-조사(BSI) 이미지 감지 소자는 다수의 단계에 의해 제조된다. 제조 중, 소자의 기판은 해당 소자 내로 투영되는 전자기 방사선을 감지하기 위해 제조된다. 기판은 기판의 후방면으로부터 입사되는 광을 수광하도록 구성된다. 입사광은 방사선 감지 소자의 기판을 직접 타격하며, 입사광의 강도가 감지된다. 강도 외에도, 컬러 필터에 의해 입사광의 컬러 또는 파장이 얻어진다. 컬러 필터는 스핀 코팅 단계에 의해 기판의 후방면 위에 배치된다.BSI 소자에서, 기판의 전방면 상에 층간 절연막(ILD)과 금속간 절연막(IMD)이 배치된다. IMD 내의 상호접속 구조체는 ILD를 통과하는 본딩 패드에 전기적으로 연결되고 기판 내에 배치된다. BSI 소자의 제조 중에, 후속의 전기적 연결을 위해 본딩 패드를 피복하여 둘러싸는 기판(본딩 패드 영역 내의 기판)이 제거되어 기판으로부터 본딩 패드가 노출된다. 본딩 패드 영역 내의 기판과 스크라이브 라인 영역 내의 기판은 기판의 후방면으로부터 식각 제거된다. 결국, 기판의 후방 측면에 걸쳐 거칠고 불규칙한 표면이 형성된다. 거친 표면은 그 위에 컬러 필터를 스핀 코팅할 수 있는 능력을 저하시킨다. 컬러 필터는 기판에 의해 차단될 수 있으므로 기판의 후방 측면 위로 고르게 도포될 수 없다. 컬러 필터는 기판의 후방 측면 위에 균일하게 배치될 수 없으므로 컬러 신호 편차(스트립 결함으로 지칭됨)가 생긴다. 결국, BSI 소자의 양자 효율(QE)이 저하된다.본 발명에서는 개선된 반도체 구조체가 개시된다. 반도체 구조체는 반도체 기판, 해당 반도체 기판의 전방측 위에 배치된 층간 절연막(ILD), ILD를 관통하고 반도체 기판 내에 배치된 도전성 패드를 포함한다. 도전성 패드를 둘러싸는 반도체 기판은 제거되며, 도전성 패드는 반도체 기판에 의해 둘러싸인다. 도전성 패드를 둘러싸는 반도체 기판만이 제거되므로, 반도체 기판의 후방측의 불규칙한 토폴로지는 완화된다. 반도체 기판의 후방측의 거칠기는 감소된다.그러므로, 컬러 필터는 스핀 코팅 단계 중 반도체 기판의 후방측 위에 용이하게 도포될 수 있으며, 컬러 필터는 반도체 기판의 후방측 위에 얇고 균일한 두께로 배치될 수 있다. 또한, 얇은 컬러 필터는 반도체 기판의 방사선 감지 소자에 대해 광의 입사를 양호하게 하여 반도체 구조체의 QE를 향상시킨다. 추가로, 얇은 컬러 필터는 재료 원가를 절감시킬 수 있다.도 1은 본 발명의 일부 실시예에 따른 반도체 구조체(100)의 사시도이다. 도 2는 반도체 구조체(100)의 상면도이다. 도 1은 도 2의 AA'를 따른 반도체 구조체(100)의 단면도를 나타낸다.일부 실시예에서, 반도체 구조체(100)는 반도체 구조체(100) 내로 입사되는 전자기 방사선을 감지하기 위한 반도체 이미지 감지 소자이다. 일부 실시예에서, 반도체 구조체(100)는 반도체 기판(101), 층간 절연막(ILD)(102) 및 도전성 패드(103)를 포함한다.일부 실시예에서, 반도체 기판(101)은 실리콘 기판이다. 일부 실시예에서, 반도체 기판(101)은 실리콘, 게르마늄, 갈륨 비소, 또는 다른 적절한 반도체 재료를 포함한다. 일부 실시예에서, 반도체 기판(101)은 실리콘-온-인슐레이터(SOI), 실리콘-온-사파이어(SOS), 도핑 및 비도핑 반도체, 기초 베이스 반도체에 의해 지지되는 실리콘의 에피택셜 층 또는 다른 반도체 구조체의 형태이다. 일부 실시예에서, 반도체 기판(101)은 상보적 금속-산화물-반도체(CMOS) 센서 기판 또는 이미지 센서 칩이다.일부 실시예에서, 반도체 기판(101)은 제1 측면(101a) 및 이 제1 측면(101a)과 대향하는 제2 측면(101b)을 포함한다. 일부 실시예에서, 제1 측면(101a)은 반도체 기판(101)의 전방측으로 지칭되며, 제2 측면(101b)은 반도체 기판(101)의 후방측으로 지칭된다. 일부 실시예에서, 반도체 기판(101)의 제1 측면(101a)은 반도체 패키지 내의 유전층 또는 도전성 트레이스 내의 회로와 전기적으로 연결되도록 구성된다. 일부 실시예에서, 반도체 기판(101)의 제2 측면(101b)은 광과 같은 전자기 방사선을 수광하여 감지하도록 구성된다.일부 실시예에서, 반도체 기판(101)은 방사선 감지 소자(101c)를 포함한다. 방사선 감지 소자(101c)는 반도체 기판(101) 내에 배치된다. 일부 실시예에서, 방사선 감지 소자는 어레이 방식으로 배열된다. 일부 실시예에서, 방사선 감지 소자(101c)는 기판(101)의 제2 측면(101b)으로부터 입사되는 전자기 방사선(예, 광 등)을 감지하기 위한 이미지 화소의 일부이다. 일부 실시예에서, 방사선 감지 소자(101c)는 반도체 기판(101) 내에 광다이오드, 광 센서, p-n 접합 등으로 구현된다. 제2 측면(101b)으로부터 입사되는 전자기 방사선은 방사선 감지 소자(101c)를 포함함으로써 해당 방사선 감지 소자(101c)의 공핍 영역(depletion region) 내에 전자-홀 쌍을 생성한다.일부 실시예에서, 반도체 기판(101) 내에는 반도체 기판(101)의 제1 측면(101a)과 방사선 감지 소자(101c)에 인접하게 얕은 소자 분자 영역(STI)(101d)이 배치된다. 일부 실시예에서, STI(101d)는 방사선 감지 소자(101c)를 절연시키는 산화물 또는 유전체를 포함한다. 일부 실시예에서, STI(101d)는 방사선 감지 소자(101c)를 분리시키도록 구성된다. 일부 실시예에서, STI(101d)는 격자식으로 배열된다. 일부 실시예에서, STI(101d)는 실리콘 산화물, 실리콘 질화물, 실리콘 산질화물, 저-k 재료 등과 같은 유전 재료를 포함한다. 일부 실시예에서, STI(101d)는 제1 측면(101a)으로부터 연장되는 깊이를 가진다. 일부 실시예에서, STI(101d)의 깊이는 약 2 ㎛보다 작다.일부 실시예에서, 반도체 기판(101) 내에서 제1 측면(101a)에 인접한 부분에 도펀트(101e)가 도핑된다. 일부 실시예에서, 반도체 기판(101)은 붕소와 같은 p-형 도펀트가 도핑된 p-형 기판이다. 일부 실시예에서, 반도체 기판(101)은 인 또는 비소와 같은 n-형 도펀트가 도핑된 n-형 기판이다. 일부 실시예에서, STI(101d)는 도펀트(101e)에 의해 둘러싸인다.일부 실시예에서, 반도체 기판(101)의 제1 측면(101a) 위에 ILD(102)가 배치된다. 일부 실시예에서, ILD(102)는 ILD(102)를 관통하는 비아(102a)를 포함한다. 일부 실시예에서, 비아(102a)는 반도체 기판(101)의 제1 측면(101a)으로부터 연장된다.일부 실시예에서, ILD(102)는 다층 구조체이다. 일부 실시예에서, ILD(102)는 실리콘 이산화물, 실리콘 질화물, 실리콘 산질화물, TEOS 산화물, 포스포실리케이트 유리(PSG), 보로포스포실리케이트 유리(BPSG), 불화 실리카 유리(FSG), 탄소 도핑된 실리콘 산화물, 비스-벤조시클로부텐(BCB), 폴리이미드, 다른 적절한 재료 또는 이들의 조합과 같은 유전 재료를 포함한다. 일부 실시예에서, 도전성 재료는 ILD(102) 내에 배치되고 도펀트(101e) 또는 방사선 감지 소자(101c)에 전기적으로 연결된다.일부 실시예에서, 도전성 패드(103)는 금속간 절연막(IMD)(104) 내의 상호접속 구조체(104a)와 결합되도록 구성된다. IMD(104)는 ILD(102) 위에 배치된다. 일부 실시예에서, 도전성 패드(103)는 ILD(102)를 관통하고 반도체 기판(101) 내에 배치된다. 일부 실시예에서, 도전성 패드(103)는 ILD(102)와 반도체 기판(101)의 STI(101d)를 관통한다. 도전성 패드(103)는 반도체 기판(101) 내로 연장된다.일부 실시예에서, 도전성 패드(103)의 일부는 기판(101)에 의해 둘러싸인다. 일부 실시예에서, 도전성 패드(103)의 해당 일부는 반도체 기판(101)의 제1 측면(101a) 또는 STI(101d)로부터 돌출된다. 일부 실시예에서, 도전성 패드(103)는 ILD(102)에 의해 부분적으로 둘러싸이거나 반도체 기판(101)에 의해 부분적으로 둘러싸인다. 일부 실시예에서, 도전성 패드(103)의 해당 일부의 두께(T1)는 약 1 ㎛ 내지 약 5 ㎛이다. 일부 실시예에서, 상기 두께(T1)는 약 2 ㎛ 내지 2.5 ㎛이다.일부 실시예에서, 스텝 높이(T2)는 도전성 패드(103)의 일부의 표면(103a)과 반도체 기판(101)의 제2 측면(101b)에 의해 설정된다. 일부 실시예에서, 도전성 패드(103)의 일부의 표면(103a)은 반도체 기판(101)의 제2 측면(101b)과 상당히 다른 높이에 배치된다. 일부 실시예에서, 도전성 패드(103)의 표면(103a)은 반도체 기판(101)의 제2 측면(101b)보다 상당히 낮은 높이에 배치된다. 일부 실시예에서, 도전성 패드(103)의 표면(103a)과 반도체 기판(101)의 제2 측면(101b) 사이의 스텝 높이(T2)는 약 0.5 ㎛ 내지 약 3 ㎛이다. 일부 실시예에서, 도전성 패드(103)의 표면(103a)은 곡면 표면이다. 일부 실시예에서, 상기 표면(103a)은 오목 또는 볼록 표면이다. 일부 실시예에서, 상기 표면(103a)은 반도체 기판(101)의 제1 측면(101a) 측으로 만곡되어 있다. 결국, 도전성 패드(103)의 곡면 표면(103a)과 반도체 기판(101)의 제2 측면(101b) 간의 스텝 높이(T2)는 도 1에 나타낸 바와 같이 더 크다.일부 실시예에서, 반도체 기판(101)은 반도체 기판(101)의 제2 측면(101b)으로부터 제1 측면(101a) 측으로 연장된 리세스부(101f)를 포함한다. 일부 실시예에서, 리세스부(101f)는 반도체 기판(101)의 제2 측면(101b)으로부터 STI(101d)까지 연장된다. 일부 실시예에서, 도전성 패드(103)의 일부는 리세스부(101f) 내에 배치된다. 일부 실시예에서, 도전성 패드(103)의 표면(103a)은 리세스부(101f) 내에 배치된다. 일부 실시예에서, 리세스부(101f)의 높이(T3)는 약 1 ㎛ 내지 약 4 ㎛이다.일부 실시예에서, 기판(101)은 도전성 패드(103)의 표면(103a)에 존재하지 않는다. 일부 실시예에서, 도전성 패드(103)의 측면(103b)은 반도체 기판(101)으로부터 이격되게 배치된다. 해당 측면(103b)은 반도체 기판(101)과 접촉하지 않는다. 일부 실시예에서, 반도체 기판(101)의 리세스부(101f)의 폭(W1)은 도전성 패드(103)의 표면(103a)의 폭(W2)보다 실질적으로 크거나 그와 같다.일부 실시예에서, ILD(102)는 도전성 패드(103)가 관통되는 비아(102a)를 포함한다. 일부 실시예에서, ILD(102)의 비아(102a)의 폭(W3)은 도전성 패드(103)의 일부의 표면(103a)의 폭(W2)보다 실질적으로 작거나 그와 같다.일부 실시예에서, 반도체 구조체(100)는 ILD(102) 위에 배치된 IMD(104)를 포함한다. 일부 실시예에서, IMD(104) 내에 상호접속 구조체(104a)가 배치된다. 일부 실시예에서, IMD(104) 내의 상호접속 구조체(104a)는 도전성 패드(103)에 전기적으로 연결된 금속성 부재(104b, 104c)를 포함한다. 일부 실시예에서, 도전성 패드(103)는 제1 금속(104b)과 상부 금속(104c)에 전기적으로 연결된다.일부 실시예에서, 반도체 구조체(100)는 반도체 기판(101)의 제2 측면(101b) 위에 배치된 컬러 필터(105)를 포함한다. 일부 실시예에서, 컬러 필터는 가시광, 적색광, 녹색광, 청색광 등과 같은 특정 파장의 전자기 방사선을 필터링하도록 구성된다. 전자기 방사선은 반도체 기판(101)의 제2 측면(101b)으로부터 입사된다. 일부 실시예에서, 컬러 필터(105)는 방사선 감지 소자(101c)와 정렬된다.일부 실시예에서, 컬러 필터(105)는 특정 파장 또는 주파수 대역의 전자기 방사선을 필터링 제거하는 염료계 또는 안료계 중합체를 포함한다. 일부 실시예에서, 컬러 필터(105)는 착색 안료를 갖는 수지 또는 다른 유기계 재료를 포함한다. 일부 실시예에서, 컬러 필터(105)의 두께(T4)는 약 0.2 ㎛ 내지 약 1.5 ㎛이다.일부 실시예에서, 반도체 구조체(100)는 컬러 필터(101) 위에 배치된 마이크로 렌즈(106)를 포함한다. 일부 실시예에서, 마이크로 렌즈(106)는 반도체 기판(101) 내의 방사선 감지 소자(101c) 측으로 입사되는 전자기 방사선을 유도 및 집속하도록 구성된다. 일부 실시예에서, 마이크로 렌즈(106)는 마이크로 렌즈(106)에 사용되는 재료의 굴절률과 방사선 감지 소자(101c)로부터의 거리에 따라 다양한 배열 및 형태로 배치된다.도 3은 본 발명의 일부 실시예에 따른 반도체 구조체(200)의 사시도이다. 도 4는 반도체 구조체(200)의 상면도이다. 도 3은 도 4의 BB'를 따른 반도체 구조체(200)의 단면도이다.일부 실시예에서, 반도체 구조체(200)는 해당 구조체로 입사되는 전자기 방사선을 감지하기 위한 반도체 이미지 감지 소자이다. 일부 실시예에서, 반도체 구조체(200)는 반도체 기판(101), 층간 절연막(ILD)(102) 및 반도체 기판(101) 내의 다수의 리세스부(101f)를 포함하며, 이들 성분들은 도 1 및 도 2의 반도체 구조체(100)에서와 유사한 구성을 갖는다.일부 실시예에서, 반도체 기판(101)은 제1 측면(101a), 이 제1 측면(101a)과 대향하는 제2 측면(101b), 및 다수의 방사선 감지 소자(101c)를 포함한다. 일부 실시예에서, ILD(102)는 반도체 기판(101)의 제1 측면(101a) 위에 배치된다. 일부 실시예에서, 리세스부(101f)는 반도체 기판(101) 내에 배치된다. 각각의 리세스부(101f)는 반도체 기판(101)의 제2 측면(101b)으로부터 제1 측면(101a) 측으로 연장된다. 일부 실시예에서, 리세스부(101f) 내에는 도전성 패드(103)가 각각 배치된다. 일부 실시예에서, 도전성 패드(103) 각각은 ILD(102)를 관통한다. 일부 실시예에서, 도전성 패드(103)는 금속간 절연막(IMD)(104) 내의 상호접속 구조체(104a)와 각각 전기적으로 연결된다. 일부 실시예에서, 반도체 기판(101)의 제2 측면(101b) 위에는 다수의 컬러 필터(105)와 마이크로 렌즈(106)가 배치된다.일부 실시예에서, 각각의 도전성 패드(103)는 표면(103a)을 가진다. 도전성 패드(103)의 해당 표면(103a)은 기판(101)에 의해 둘러싸인다. 일부 실시예에서, 스텝 높이(T2)는 도전성 패드(103)의 표면(103a) 중 하나와 반도체 기판(101)의 제2 측면(101b)에 의해 설정된다. 일부 실시예에서, 도전성 패드(103)의 표면(103a)은 반도체 기판(101)의 제2 측면(101b)과 상당히 다른 높이에 배치된다. 일부 실시예에서, 도전성 패드(103)의 표면(103a) 중 하나 이상의 표면은 반도체 기판(101)의 제2 측면(101b)보다 상당히 낮은 높이에 배치된다. 일부 실시예에서, 도전성 패드(103)의 표면(103a) 중 하나와 반도체 기판(101)의 제2 측면(101b) 사이의 스텝 높이(T2)는 약 0.5 ㎛ 내지 약 3 ㎛이다.일부 실시예에서, 도전성 패드(103)의 일부는 각각 리세스부(101f) 내에 배치된다. 일부 실시예에서, 기판(101)은 도전성 패드(103)의 표면(103a)에 존재하지 않는다. 일부 실시예에서, 기판(101)은 도전성 패드(103) 사이에 배치된다. 기판(101)은 인접한 도전성 패드(103) 사이에 배치된다. 일부 실시예에서, 도전성 패드(103)는 기판(101)에 의해 분리된다.일부 실시예에서, 반도체 기판(101)의 리세스부(101f) 중 하나의 높이(T3)는 약 1 ㎛ 내지 약 4 ㎛이다. 일부 실시예에서, 리세스부(101f) 중 하나의 폭(W1)은 도전성 패드(103)의 표면(103a) 중 하나의 폭(W2)보다 상당히 크거나 그와 동일하다.일부 실시예에서, 도전성 패드(103)의 표면(103a) 중 하나는 도전성 패드(103)의 표면(103a) 중 다른 하나와 다른 폭(W2)을 갖는다. 일부 실시예에서, ILD(102)에 의해 둘러싸인 도전성 패드(103) 중 하나의 폭(W3)은 도전성 패드(103)의 표면(103a) 중 하나의 폭(W2)보다 상당히 작거나 그와 동일하다. 도 3에 도시된 바와 같이, 도전성 패드(103) 중 하나는 기판(101)과 ILD(102) 사이에서 연장되는 그 길이를 따라 다른 폭(W2와 W3)을 갖는다. 일부 실시예에서, 도전성 패드(103) 중 하나는 T-형상으로 되어 있다.일부 실시예에서, ILD(102)의 일부는 도전성 패드(103) 중 하나의 도전성 패드 내에 배치된다. 일부 실시예에서, 기판(101)의 일부는 도전성 패드(103) 중 하나의 도전성 패드 내에 배치된다. 일부 실시예에서, 기판(101)의 STI(101d)의 일부는 도전성 패드(103) 중 하나의 도전성 패드 내에 배치된다. 일부 실시예에서, 도전성 패드(103) 중 하나는 ILD(102)의 2개 이상의 비아(102a)를 따라 연장되고 해당 비아 내에 배치된다. 도전성 패드(103) 중 하나는 2개 이상의 비아(102a)를 충전한다. 일부 실시예에서, 비아(102a) 내의 도전성 패드(103)의 폭(W3)은 도전성 패드(103)의 표면(103a)의 폭(W2)보다 상당히 작다.본 발명에서는 반도체 구조체의 제조 방법도 개시된다. 일부 실시예에서, 반도체 구조체는 방법(300)에 의해 형성된다. 방법(300)은 다수의 단계를 포함하며, 설명 및 예시는 단계의 순서로서 한정되는 것으로 간주되지 않는다.도 5는 반도체 구조체의 제조 방법(300)의 실시예이다. 방법(300)은 다수의 단계(301, 302, 303, 304, 305, 306, 307)를 포함한다.301 단계에서, 도 6a 및 도 6b에 도시된 바와 같이 반도체 기판(101)이 수용된다. 일부 실시예에서, 반도체 기판(101)은 실리콘 기판이다. 도 6a는 반도체 기판(101)을 포함하는 반도체 웨이퍼(400)의 상면도이다. 도 6b는 도 6a의 CC'를 따른 반도체 웨이퍼(400)의 일부의 단면 사시도이다. 일부 실시예에서, 반도체 웨이퍼(400)는 다수의 소자 영역(401)에 의해 형성된다. 소자영역(401)은 도 6a에 도시된 바와 같이 어레이식으로 배열되고 서로 열과 칼럼으로 정렬된다. 일부 실시예에서, 소자 영역(401)은 다수의 스크라이브 라인 영역(109)에 의해 분할된다.일부 실시예에서, 각각의 소자 영역(401)은 액티브 영역(107)과 패드 영역(108)을 포함한다. 일부 실시예에서, 액티브 영역(107)은 그 위에 배치된 트랜지스터, 트랜스퍼 게이트, 방사선 감지 소자(101) 등과 같은 액티브 성분을 포함한다. 일부 실시예에서, 패드 영역(108)은 후속 단계에서 도전성 패드를 배치되도록 구성된다. 일부 실시예에서, 각각의 소자 영역(401)은 반도체 기판(101)을 포함한다. 일부 실시예에서, 반도체 기판(101)은 도 1-4 중 하나에 도시된 바와 유사한 구성을 가진다설명의 편의와 간결성을 위해, 다음의 설명은 도 6a의 CC'를 따른 2개의 인접하는 소자 영역(401)에 대해서만 행해진다. 그러나, 아래 설명되는 단계들은 본 발명의 취지 및 범위를 벗어나지 않고 전체 반도체 웨이퍼(400)와 다른 소자 영역(401)에 적용 가능한 것으로 이해된다. 2개의 소자 영역(401)에 한정되는 것으로 의도된 것이 아니다.일부 실시예에서, 반도체 기판(101)은 제1 측면(101a) 및 이 제1 측면(101a)과 대향하는 제2 측면(101b)을 포함한다. 일부 실시예에서, 반도체 기판(101)에는 다수의 방사선 감지 소자(101c)가 형성된다. 일부 실시예에서, 기판(101) 내에는 제1 측면(101a)에 인접하게 얕은 소자 분리 영역(STI)(101d)이 형성된다. 일부 실시예에서, 반도체 기판(101)의 제1 측면(101a) 위에 층간 절연막(ILD)(102)이 배치된다. 일부 실시예에서, ILD(102) 위에 금속간 절연막(IMD)(104)이 배치된다. 일부 실시예에서, IMD(104) 내에 상호접속 구조체(104a)가 배치된다. 일부 실시예에서, STI(101d), ILD(102), IMD(104) 및 상호접속 구조체(104a)는 도 1-4 중 임의의 도면에 도시된 바와 유사한 구성을 가진다.302 단계에서, 캐리어 기판(110)이 제공되어 도 6c에 도시된 바와 같이 반도체 웨이퍼(400)(도 6a 참조)와 접합된다. 일부 실시예에서, 반도체 웨이퍼(400)는 반도체 기판(101)이 도 6c에 도시된 바와 같이 위를 향하게 되도록 뒤집어진다. 일부 실시예에서, 캐리어 기판(110)은 반도체 기판(101)의 제1 측면(101a) 위에 배치된다. 일부 실시예에서, 캐리어 기판(110)은 IMD(104)와 접합된다. 일부 실시예에서, 캐리어 기판(110)은 실리콘 기판, 유리 기판 등이다.303 단계에서, 도 6d에 도시된 바와 같이 반도체 기판(101)의 두께가 얇아져서 감소된다. 일부 실시예에서, 반도체 기판(101)의 두께는 시닝(thinning) 조작, 연마 조작, 에칭 조작 또는 다른 적절한 조작에 의해 감소된다. 일부 실시예에서, 반도체 기판(101)의 두께는 제2 측면(101b)(도 6c 참조)을 연마하는 것에 의해 감소되어 새로운 제2 측면(101b')이 형성된다. 반도체 기판(101)은 제2 측면(101b)으로부터 제2 측면(101a) 측으로 연마된다.304 단계에서, 반도체 기판(101)의 일부가 새로운 제2 측면(101b')으로부터 제거됨으로써 도 6e에 도시된 바와 같이 리세스부(101f)를 형성한다. 일부 실시예에서, 반도체 기판(101)의 일부와 ILD(102)의 일부가 새로운 제2 측면(101b')으로부터 제거됨으로써 리세스부(101f)와 비아(102a)를 각각 형성한다. 일부 실시예에서, 리세스부(101f)와 비아(102a)는 서로 결합된다. 일부 실시예에서, 리세스부(102a)의 폭(W1)은 비아(102a)의 폭(W3)보다 상당히 크거나 그와 동일하다.일부 실시예에서, 반도체 기판의 일부의 제거와 ILD(102)의 일부의 제거는 동시에 또는 따로 수행된다. 일부 실시예에서, 반도체 기판(101)의 일부가 리세스부(101f)로부터 제거된 후 ILD(102)의 일부가 제거되어 비아(102a)를 형성한다. 일부 실시예에서, 리세스부(101f)는 반도체 기판(101)의 새로운 제2 측면(101b')으로부터 제1 측면(101a) 측으로 연장된다.일부 실시예에서, 반도체 기판(101)의 일부 또는 ILD(102)의 일부는 포토리소그래피 조작과 에칭 조작에 의해 제거된다. 일부 실시예에서, 반도체 기판(101)의 새로운 제2 측면(101b') 위에 광 마스크가 배치되며, 광 마스크는 배치될 도전성 패드의 위치에 따라 패턴화된다. 패턴화된 광 마스크는 새로운 제2 측면(101b') 상에 배치되며, 반도체 기판(101)의 일부가 에칭 조작에 의해 제거된다.일부 실시예에서, 광 마스크는 포토레지스트를 배치한 후 적절한 현상액에 의해 해당 포토레지스트를 현상하는 것에 의해 패턴화된다. 이후, 배치될 도전성 패드의 위치에 따라 패턴이 현상된다. 광 마스크는 도전성 패드의 위치에 있는 반도체 기판(101)의 일부만이 에칭 조작에 의해 제거되도록 한다. 결국, 배치될 도전성 패드의 위치에 있는 반도체 기판(101)이 식각 제거되어 리세스부(101f)가 형성된다.305 단계에서, 도 6f에 도시된 바와 같이 도전성 패드(103)가 형성된다. 일부 실시예에서, 도전성 패드(103)가 형성된 후 반도체 기판(101)에 의해 둘러싸인다. 일부 실시예에서, 도전성 패드(103)는 ILD 내에서 연장되고 도전성 패드(103)의 일부가 반도체 기판(101)에 의해 둘러싸인다. 일부 실시예에서, 도전성 패드(103)는 표면(103a)과 측면(103b)을 포함한다. 표면(103a)과 측면(103b)은 반도체 기판(101)에 의해 둘러싸인다. 일부 실시예에서, 도전성 패드(103)의 표면(103a)은 반도체 기판(101)에 존재하지 않는다. 일부 실시예에서, 표면(103a)과 측면(103b)은 반도체 기판(101)과 접촉하지 않는다.일부 실시예에서, 스텝 높이(T2)는 도전성 패드(103)의 일부의 표면(103a)과 반도체 기판(101)의 제2 측면(101b)에 의해 설정된다. 일부 실시예에서, 도전성 패드(103)의 표면(103a)은 반도체 기판(101)의 제2 측면(101b)으로부터 간격을 두고 떨어져 있다. 일부 실시예에서, 표면(103a)은 제2 측면(101b)보다 상당히 낮은 높이에 있다.일부 실시예에서, 리세스부(101f)의 폭(W1)은 도전성 패드(103)의 표면(103a)의 폭(W2)보다 상당히 크거나 그와 동일하다. 일부 실시예에서, 도전성 패드(103)의 표면(103a)의 폭(W2)은 비아(102a)의 폭(W3)보다 상당히 크거나 그와 동일하다. 그러므로, 도전성 패드(103)는 그 길이를 따라 다른 폭(W2와 W3)을 갖는다.일부 실시예에서, 도전성 패드(103)는 2개 이상의 비아(102a)를 충전한다. 일부 실시예에서, 반도체 기판(101)의 일부와 ILD(102)의 일부가 도전성 패드(103)에 의해 둘러싸인다. 일부 실시예에서, 기판(101)의 STI(101d)의 일부와 ILD(102)의 일부가 도전성 패드(103)에 의해 둘러싸인다. 일부 실시예에서, 비아(102a)의 폭(W3)은 도전성 패드(103)의 표면(103a)의 폭(W1)보다 상당히 작거나 그와 동일하다.306 단계에서, 도 6g에 도시된 바와 같이 반도체 기판(101)의 새로운 제2 측면(101b') 위에 컬러 필터(105)가 배치된다. 일부 실시예에서, 컬러 필터(105)는 스핀 코팅 조작 또는 임의의 다른 적절한 조작에 의해 새로운 제2 측면(101b') 위에 배치된다. 컬러 필터(105)는 반도체 기판(101)의 새로운 제2 측면(101b') 위에 균일하게 배치된다. 일부 실시예에서, 컬러 필터(105) 위에 마이크로 렌즈(106)가 배치된다.도전성 패드(103) 위에 배치된 반도체 기판(101) 만이 제거되므로, 리세스부(101f)는 반도체 기판(101)의 새로운 제2 측면(101b')의 토폴로지에는 영향을 미치지 않는다. 그러므로, 새로운 제2 측면(101b') 상에 컬러 필터(105)를 도포하는 것은 반도체 기판(101)의 새로운 제2 측면(101b')의 토폴로지에 의해 영향을 받지 않을 수 있다. 컬러 필터(105)는 스핀 코팅 조작 중에 새로운 제2 측면(101b') 상에 균일하게 도포될 수 있다. 추가로, 스핀 코팅 조작에 의해 얇은 층의 컬러 필터(105)가 새로운 제2 측면(101b') 상에 배치된다. 얇은 컬러 필터(105)는 제조될 반도체 구조체의 양자 효율(QE)을 증가시킬 수 있다.307 단계에서, 도 6h에 도시된 바와 같이 반도체 구조체(500)가 스크라이브 라인 영역(109)(도 6a 참조)을 따라 개별화된다. 일부 실시예에서, 반도체 웨이퍼(400)(도 6a 참조)로부터 다수의 스크라이브 라인 영역(109)(도 6a 참조)을 따라 다수의 반도체 구조체(500)가 개별화된다. 반도체 구조체(500)의 여러 부분들은 301-306 단계에 의해 동시에 형성된다. 반도체 구조체(500)는 서로 인접되며 스크라이브 라인 영역(109)(도 6a 참조)에 의해 분리된다. 일부 실시예에서, 반도체 구조체(500)들은 스크라이브 라인 영역(109)을 따라 절단을 행하는 것으로 개별화된다. 일부 실시예에서, 반도체 구조체(500)들은 기계적 또는 레이저 블래이드에 의해 개별화된다. 결국, 반도체 구조체(500)의 여러 부분들이 형성된다. 일부 실시예에서, 반도체 구조체(500)들은 구조적으로 서로 동일하다.일부 실시예에서, 반도체 구조체(500)는 도 1-2의 반도체 구조체(100) 또는 도 3-4의 반도체 구조체(200)와 유사한 구성을 갖는다. 일부 실시예에서, 반도체 구조체(500)는 반도체 이미지 감지 소자이다.본 발명에서는 개선된 반도체 구조체(100 또는 200)가 개시된다. 반도체 구조체는 반도체 기판(101), 해당 반도체 기판(101)의 제1 측면(101a) 위에 배치된 층간 절연막(ILD)(102), 및 ILD(102)를 관통하는 도전성 패드(103)를 포함한다. 도전성 패드(103)를 둘러싸는 반도체 기판(101)은 도전성 패드(103)의 일부가 반도체 기판(101)에 의해 둘러싸이도록 포토리소그래피와 에칭 조작에 의해 제거된다.도전성 패드(103)를 둘러싸는 반도체 기판(101)만이 제거되므로, 반도체 기판(101)의 제2 측면(101b)의 거칠기는 감소된다. 그러므로, 스핀 코팅 단계 중 반도체 기판(101)의 제2 측면(101b) 위에 컬러 필터(105)가 균일하게 도포될 수 있으며, 컬러 필터(105)는 제2 측면(101b) 상에 얇고 균일한 두께로 형성될 수 있다. 얇고 균일한 컬러 필터(105)는 반도체 구조체(100 또는 200)의 양자 효율(QE)을 향상시킬 수 있다.일부 실시예에서, 반도체 구조체는 제1 측면 및 이 제1 측면에 대향하는 제2 측면을 포함하는 반도체 기판과, 해당 반도체 기판 내에 배치된 방사선 감지 소자와, 반도체 기판의 제1 측면 위에 배치된 층간 절연막(ILD)과, ILD를 관통하고 반도체 기판 내에 배치되고 ILD 위에 배치된 상호접속 구조체와 결합되도록 구성된 도전성 패드를 포함하며, 도전성 패드의 일부는 반도체 기판에 의해 둘러싸이고, 스텝 높이는 도전성 패드의 일부의 표면과 반도체 기판의 제2 측면에 의해 설정된다.일부 실시예에서, 상기 ILD는 도전성 패드가 관통되는 비아를 포함하고, 비아의 폭은 상기 도전성 패드의 일부의 표면의 폭보다 실질적으로 작거나 그와 동일하다. 일부 실시예에서, ILD의 일부는 도전성 패드 내에 배치된다. 일부 실시예에서, 도전성 패드의 일부의 표면과 반도체 기판의 제2 측면 사이의 스텝 높이는 약 0.5 ㎛ 내지 약 3 ㎛이다. 일부 실시예에서, 반도체 구조체는 반도체 기판의 제2 측면 위에 배치된 컬러 필터를 더 포함하고, 컬러 필터의 두께는 약 0.1 ㎛ 내지 약 5 ㎛이다. 일부 실시예에서, 도전성 패드의 일부의 두께는 약 1 ㎛ 내지 약 5 ㎛이다. 일부 실시예에서, 상호접속 구조체는 도전성 패드에 전기적으로 연결된 금속성 부재를 포함한다.일부 실시예에서, 반도체 이미지 감지 소자는 제1 측면, 이 제1 측면과 대향하는 제2 측면 및 복수의 방사선 감지 소자를 갖는 반도체 기판과, 해당 반도체 기판의 제1 측면 위에 배치된 층간 절연막(ILD)과, 반도체 기판 내에 배치되고 각각 반도체 기판의 제2 측면으로부터 제1 측면 측으로 연장된 복수의 리세스부와, 각각 복수의 리세스부 내에 배치되고 ILD를 관통하는 복수의 도전성 패드를 포함하고, 복수의 도전성 패드의 표면은 반도체 기판에 의해 둘러싸이고, 스텝 높이는 복수의 도전성 패드의 표면 중 하나와 반도체 기판의 제2 측면에 의해 설정된다.일부 실시예에서, 반도체 기판은 복수의 도전성 패드 사이에 배치된다. 일부 실시예에서, 반도체 기판은 복수의 도전성 패드의 표면에 존재하지 않는다. 일부 실시예에서, 복수의 리세스부 중 하나의 폭은 복수의 도전성 패드의 표면 중 하나의 폭보다 실질적으로 크거나 그와 동일하다. 일부 실시예에서, ILD에 의해 둘러싸인 복수의 도전성 패드 중 하나의 폭은 복수의 도전성 패드의 표면 중 하나의 폭보다 실질적으로 작거나 그와 동일하다. 일부 실시예에서, 복수의 리세스부 중 하나의 높이는 약 0.5 ㎛ 내지 약 3 ㎛이다.일부 실시예에서, 반도체 구조체의 제조 방법은 제1 측면, 이 제1 측면과 대향하는 제2 측면, 해당 반도체 기판 내에 형성된 복수의 방사선 감지 소자를 포함하는 반도체 기판을 수용하는 단계와, 반도체 기판의 제1 측면 상에 층간 절연막(ILD)을 배치하는 단계와, 반도체 기판의 제2 측면으로부터 반도체 기판의 일부와 ILD의 일부를 제거하는 단계와, ILD와 반도체 기판에 의해 둘러싸인 도전성 패드를 형성하는 단계를 포함하고, 도전성 패드의 일부는 반도체 기판에 의해 둘러싸이고, 스텝 높이는 도전성 패드의 일부의 표면과 반도체 기판의 제2 측면에 의해 설정된다.일부 실시예에서, 반도체 기판의 일부와 ILD의 일부를 제거하는 단계는 반도체 기판의 제2 측면으로부터 제2 측면 측으로 연장되는 리세스부를 형성하는 단계를 포함한다. 일부 실시예에서, 반도체 기판의 일부와 ILD의 일부를 제거하는 단계는 반도체 기판의 제2 측면 위에 광 마스크를 배치하는 단계를 포함하고, 광 마스크는 도전성 패드의 위치에 따라 패턴화된다. 일부 실시예에서, 반도체 기판의 일부와 ILD의 일부를 제거하는 단계는 반도체 기판의 제2 측면 위에 광 마스크를 배치하는 단계와 반도체 기판의 일부 또는 ILD의 일부를 에칭하는 단계를 포함한다. 일부 실시예에서, 방법은 스핀 코팅 조작에 의해 반도체 기판의 제2 측면 상에 컬러 필터를 배치하는 단계를 더 포함한다. 일부 실시예에서, 방법은 시닝 조작에 의해 제2 측면으로부터 반도체 기판의 두께를 감소시키는 단계를 더 포함한다. 일부 실시예에서, 방법은 반도체 기판의 제1 측면 상에 캐리어 기판을 접합하는 단계를 더 포함한다.이상의 설명은 당업자가 본 발명의 여러 측면들을 잘 이해할 수 있도록 여러 실시예의 특징부들의 개요를 설명한 것이다. 당업자들은 자신들이 여기 도입된 실시예와 동일한 목적을 수행하거나 및/또는 동일한 장점을 달성하기 위해 다른 공정 또는 구조를 설계 또는 변형하기 위한 기초로서 본 발명을 용이하게 이용할 수 있음을 알아야 한다. 또한, 당업자들은 등가의 구성이 본 발명의 취지 및 범위를 벗어나지 않으며 그리고 본 발명의 취지 및 범위를 벗어나지 않고 다양한 변화, 대체 및 변경을 이룰 수 있음을 알아야 한다.